(57)【要約】      （修正有）【課題】有機薄膜太陽電池系において、高開放端電圧を有し、電荷輸送能に長けた、有機半導体材料から構成される、光電変換素子を提供する。【解決手段】基板と、正孔集電電極と、正孔輸送層と、光電変換層と、電子集電電極と、を備え、正孔輸送層、または光電変換層は、下記一般式（１）で表わされる構成単位を含有する重合体を有する。2013012660.tif 000010（式中、Ｒ１〜Ｒ４は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｎは１以上の整数を示し、ｎが２以上の場合、Ｒ３及びＲ４は同一の基でも異なる基でもよい。）【選択図】図１
2013012660.tif 000002
【特許請求の範囲】
【請求項１】
基板と、
該基板上に設置された正孔集電電極と、
該正孔集電電極上に形成された正孔輸送層と、
該正孔輸送層上に形成された光電変換層と、
該光電変換層上に形成された電子集電電極と、を備え、
前記正孔輸送層、または前記光電変換層は、少なくとも、下記一般式（１）で表わされる構成単位を含有する重合体を有することを特徴とする光電変換素子。
【化１】
2013012660.tif 000008
（上記一般式（１）中、Ｒ１、Ｒ２、Ｒ３及びＲ４は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｎは１以上の整数を示し、ｎが２以上の場合、Ｒ３及びＲ４は同一の基でも異なる基でもよい。）
【請求項２】
基板と、
該基板上に設置された正孔集電電極と、
該正孔集電電極上に形成された正孔輸送層と、
該正孔輸送層上に形成された光電変換層と、
該光電変換層上に形成された電子集電電極と、を備え、
前記正孔輸送層、または前記光電変換層は、少なくとも、下記一般式（２）で表わされる構成単位を含有する重合体を有することを特徴とする光電変換素子。
【化２】
2013012660.tif 000009
（上記一般式（２）中、Ｒ５、Ｒ６、Ｒ７及びＲ８は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｐ及びｑはそれぞれ独立に１以上の整数を示す。ｐ及びｑが２以上の場合、Ｒ７及びＲ８は同一の基でも異なる基でもよい。）
【請求項３】
前記光電変換層は、前記一般式（１）で表わされる構成単位を含有する重合体、または、前記一般式（２）で表わされる構成単位を含有する重合体と、少なくとも一種以上のｎ型有機半導体材料と、を有することを特徴とする請求項１または２に記載の光電変換素子。
【請求項４】
前記光電変換層は、前記一般式（１）で表わされる構成単位を含有する重合体、または、前記一般式（２）で表わされる構成単位を含有する重合体と、少なくとも一種以上のｎ型有機半導体材料と、が、三次元的に混合されてなることを特徴とする請求項１または２に記載の光電変換素子。
【請求項５】
前記ｎ型有機半導体材料は、フラーレン誘導体であることを特徴とする請求項３または４に記載の光電変換素子。
【請求項６】
前記光電変換層は、膜厚が１００ｎｍ以上であることを特徴とする請求項１乃至５のいずれかに記載の光電変換素子。
【請求項７】
前記正孔輸送層は、導電性高分子を含有してなることを特徴とする請求項１乃至６のいずれかに記載の光電変換素子。
【請求項８】
前記電子集電電極は、Ａｌ電極であることを特徴とする請求項１乃至７のいずれかに記載の光電変換素子。
【請求項９】
前記基板は、フィルム基板であることを特徴とする請求項１乃至８のいずれかに記載の光電変換素子。
【発明の詳細な説明】
【技術分野】
【０００１】
本発明は、有機薄膜太陽電池として有用な光電変換素子に関するものである。
【背景技術】
【０００２】
近年、化石燃料の代替エネルギーとして、また、地球温暖化対策として太陽電池の重要性が高まっている。しかし、シリコン系太陽電池に代表される現行の太陽電池は、現状では製造コストが高く、普及を妨げる要因となっている。
【０００３】
そのため、各種低コスト型の太陽電池の研究開発が進められており、その一つとして有機薄膜太陽電池がある。有機薄膜太陽電池は、軽量・安価・大面積化が容易であることから実用化の期待が高まっているものの、光電変換効率は、シリコン系太陽電池の１/２以下に留まっているのが現状である。
【０００４】
有機薄膜太陽電池の光電変換層は、ｐ型半導体とｎ型半導体からなり、光吸収により、ｐ型半導体とｎ型半導体のどちらか、あるいは両方で発生した励起子が、ｐｎ界面まで拡散し、界面で電子と正孔に分離する。
次に、分離した電子と正孔がそれぞれの捕集電極に移動して外部回路へと取り出される。有機材料の励起子拡散長は数ｎｍ程度しかなく、分離した電荷の拡散長も、結晶状態等に大きく左右されるため一概には言えないが、シリコン等には遠く及ばない。
【０００５】
ｐ型半導体材料とｎ型半導体材料の無秩序な混合系であるバルクヘテロ接合構造、さらには、秩序性を持たせ電荷輸送パスを確保した規則性バルクヘテロ接合構造などは上記の励起子拡散長・電荷輸送の問題を解決する一種の構造体であり、光電変換効率向上には欠かせない構造体である。バルクヘテロ接合構造体により、励起子が発生した場所から数ｎｍの範囲にｐｎ界面が配置され、励起子分離効率が向上し、さらに電荷輸送パス確保により、電荷が輸送中に再結合せずにそれぞれの電極まで移動できれば、大きな電流を外部回路に取り出せるようになる。
【０００６】
現在、主に用いられている有機材料はｐ型材料としてポリ−３−ヘキシルチオフェン（Ｐ３ＨＴ）、ｎ型材料としてＣ６０誘導体（ＰＣＢＭ：フェニルＣ６１酪酸メチルエステル）である（非特許文献１参照。）。これらの系は電荷分離・輸送に優れたバルクヘテロ接合構造体を形成し易いが、一方で、材料起因である開放端電圧は６００ｍＶ程度で限界となっており、さらなる開放端電圧向上、及び光電変換効率向上は簡単には見込めない。しかしながら、有機半導体材料開発は初期の頃からあまり進展がないのが実情である。
【０００７】
よって、有機薄膜太陽電池系において、高開放端電圧を有し、電荷輸送能に長けた、新規な有機半導体材料開発が求められている。
【０００８】
ここで、本出願人により特許文献１（特開２００９−１９７２１８号公報）において、特定の構造を有するビスチアゾール重合体を含有する有機薄膜トランジスタが既に開示されている。
しかしながら、溶媒に対する溶解性が低く、光電変換層として所望の厚膜を得られなく、さらに、成膜性が悪く、均一膜を形成しにくい、集電電極等との良好な界面を形成出来ない等の問題があった。
【発明の概要】
【発明が解決しようとする課題】
【０００９】
開放端電圧は材料起因であるにも関わらず材料開発はあまり進展がないことから、さらなる開放端電圧向上、光電変換効率向上は見込めない。
【００１０】
本発明は、以上の従来技術における問題に鑑みてなされたものであり、有機薄膜太陽電池系において、高開放端電圧を有し、電荷輸送能に長けた、新規な有機半導体材料から構成される、光電変換素子を提供することを目的とする。
【課題を解決するための手段】
【００１１】
上記課題を解決するために本発明に係る光電変換素子は、具体的には以下の技術的特徴を有する。
【００１２】
即ち本発明は、基板と、該基板上に設置された正孔集電電極と、該正孔集電電極上に形成された正孔輸送層と、該正孔輸送層上に形成された光電変換層と、該光電変換層上に形成された電子集電電極と、を備え、前記正孔輸送層、または前記光電変換層は、少なくとも、下記一般式（１）で表わされる構成単位を含有する重合体を有することを特徴とする光電変換素子である。
【００１３】
【化１】
2013012660.tif 000003
【００１４】
（上記一般式（１）中、Ｒ１、Ｒ２、Ｒ３及びＲ４は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｎは１以上の整数を示し、ｎが２以上の場合、Ｒ３及びＲ４は同一の基でも異なる基でもよい。）
【００１５】
また、本発明は、基板と、該基板上に設置された正孔集電電極と、該正孔集電電極上に形成された正孔輸送層と、該正孔輸送層上に形成された光電変換層と、該光電変換層上に形成された電子集電電極と、を備え、前記正孔輸送層、または前記光電変換層は、少なくとも、下記一般式（２）で表わされる構成単位を含有する重合体を有することを特徴とする光電変換素子である。
【００１６】
【化２】
2013012660.tif 000004
【００１７】
（上記一般式（２）中、Ｒ５、Ｒ６、Ｒ７及びＲ８は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｐ及びｑはそれぞれ独立に１以上の整数を示す。ｐ及びｑが２以上の場合、Ｒ７及びＲ８は同一の基でも異なる基でもよい。）
【発明の効果】
【００１８】
本発明によれば、容易に電荷輸送に有利な凝集構造が得られ、空気安定性に優れると同時に、大きな開放端電圧が得られる光電変換素子を提供することができる。
【図面の簡単な説明】
【００１９】
【図１】本発明に係る光電変換素子の一実施の形態における構成を示す概略断面図である。
【図２】本発明に係る光電変換素子の他の実施の形態における構成を示す概略断面図である。
【発明を実施するための形態】
【００２０】
本発明に係る光電変換素子は、基板と、該基板上に設置された正孔集電電極と、該正孔集電電極上に形成された正孔輸送層と、該正孔輸送層上に形成された光電変換層と、該光電変換層上に形成された電子集電電極と、を備え、前記正孔輸送層、または前記光電変換層は、少なくとも、下記一般式（１）または下記一般式（２）で表わされる構成単位を含有する重合体を有することを特徴とする。
【００２１】
【化３】
2013012660.tif 000005
【００２２】
（上記一般式（１）中、Ｒ１、Ｒ２、Ｒ３及びＲ４は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｎは１以上の整数を示し、ｎが２以上の場合、Ｒ３及びＲ４は同一の基でも異なる基でもよい。）
【００２３】
【化４】
2013012660.tif 000006
【００２４】
（上記一般式（２）中、Ｒ５、Ｒ６、Ｒ７及びＲ８は、水素原子、ハロゲン原子、並びに、置換もしくは無置換のアルキル基、アルコシキ基及びチオアルコキシ基から選択される基であり同一でも異なっていても良く、且つ、少なくとも１つが水素原子以外の置換基を有する。ｐ及びｑはそれぞれ独立に１以上の整数を示す。ｐ及びｑが２以上の場合、Ｒ７及びＲ８は同一の基でも異なる基でもよい。）
【００２５】
次に、本発明に係る光電変換素子について図面を参照しながらさらに詳細に説明する。
尚、以下に述べる実施の形態は、本発明の好適な実施の形態であるから技術的に好ましい種々の限定が付されているが、本発明の範囲は以下の説明において本発明を限定する旨の記載がない限り、これらの態様に限られるものではない。
【００２６】
図１は、基板１上に正孔集電電極２、正孔輸送層３、光電変換層４、電子集電電極５が順次設けられた構成となっている。
図２は、具体例として、基板１上に正孔集電電極２としてＩＴＯ電極、正孔輸送層３としてＰＥＤＯＴ：ＰＳＳ、光電変換層４、電子集電電極５としてＡｌ電極が順次設けられた構成である。
【００２７】
＜前記一般式（１）または下記一般式（２）で表わされる構成単位を含有する重合体＞
好適な置換基の例としては、炭素数が１〜２５の、アルキル基、アルコキシ基及びアルキルチオ基が挙げられる。これら置換基は同一のものを複数導入してもよいし、異なるものを複数導入してもよい。
また、これらのアルキル基、アルコキシ基、及びアルキルチオ基は、さらにハロゲン原子、シアノ基、アリール基、ヒドロキシル基、カルボキシル基または、炭素数１〜１２の直鎖、分岐鎖もしくは環状のアルキル基、アルコキシ基またはアルキルチオ基で置換されたアリール基を含有していてもよい。
アルキル基として具体的には、メチル基、エチル基、ｎ−プロピル基、ｉ−プロピル基、ｔ−ブチル基、ｓ−ブチル基、ｎ−ブチル基、ｉ−ブチル基、ペンチル基、ヘキシル基、ヘプチル基、オクチル基、ノニル基、デシル基、３，７−ジメチルオクチル基、２−エチルヘキシル基、トリフルオロメチル基、２−シアノエチル基、ベンジル基、４−クロロベンジル基、４−メチルベンジル基、シクロペンチル基、シクロヘキシル基等を一例として挙げることができ、アルコキシ基、アルキルチオ基としては上記アルキル基の結合位に酸素原子または硫黄原子を挿入して、それぞれアルコキシ基またはアルキルチオ基としたものが一例として挙げられる。
【００２８】
＜基板１＞
基板は可視光を透過するものであれば特に限定されない。例えば、ガラス、透明フィルム基板等が用いられる。
特に軽量性、ロバスト性、可撓性の観点より、透明フィルム基板がより好ましい。
また、後述するように電極（電子集電電極５、正孔集電電極２）と基板とが一体構成されたものであっても良い。
【００２９】
＜電子集電電極５、正孔集電電極２＞
本発明に用いられる電子集電電極５および正孔集電電極２は、少なくともいずれか一方は、可視光に対して透明なものを使用し、もう一方は透明であっても不透明でも構わない。
【００３０】
可視光に対して透明な電極は、特に限定されるものではなく、通常の光電変換素子、あるいは液晶パネル等に用いられる公知のものを使用できる。例えば、スズドープ酸化インジウム（以下、ＩＴＯと称す）、フッ素ドープ酸化スズ（以下、ＦＴＯと称す）、アンチモンドープ酸化スズ（以下、ＡＴＯと称す）、アルミニウムやガリウムがドープされた酸化亜鉛（以下、それぞれをＡＺＯ、ＧＺＯと称す）等の導電性金属酸化物が挙げられる。
可視光に対して透明な電極の厚さは５ｎｍ〜１０μｍが好ましく、５０ｎｍ〜１μｍが更に好ましい。
【００３１】
可視光に対して透明な電極は、一定の硬性を維持するため、可視光に透明な材質からなる基板上に設けることが好ましく、例えば、ガラス、透明プラスチック板、透明プラスチック膜、無機物透明結晶体などが用いられる。電極と基板が一体となっている公知のものを用いることもでき、例えば、ＦＴＯコートガラス、ＩＴＯコートガラス、酸化亜鉛：アルミニウムコートガラス、ＦＴＯコート透明プラスチック膜、ＩＴＯコート透明プラスチック膜等が挙げられる。
【００３２】
また、可視光に対して透明な電極は、メッシュ状、ストライプ状など光が透過できる構造にした金属電極をガラス基板等の基板上に設けたものや、カーボンナノチューブ、グラフェン等を透明性を有する程度に積層したものでもよい。これらは単独あるいは２種以上の混合、または積層したものでも構わない。
【００３３】
さらに、基板抵抗を下げる目的で、金属リード線等を用いてもよい。金属リード線の材質はアルミニウム、銅、銀、金、白金、ニッケル等の金属が挙げられる。金属リード線は、基板に蒸着、スパッタリング、圧着等で設置し、その上にＩＴＯやＦＴＯを設ける方法が挙げられる。
【００３４】
電子集電電極５および正孔集電電極２の一方に不透明な電極を用いる場合の例としては、白金、金、銀、銅、Ａｌ等の金属やグラファイトが挙げられる。不透明な電極の場合、膜厚には特に制限はなく、また、単独あるいは２種以上の積層構成で用いても構わない。
ここで、電子集電電極５は、Ａｌ電極であることが好ましい。
【００３５】
＜正孔輸送層３＞
本発明では、正孔集電電極２上に正孔輸送層３が積層されてなる。即ち、正孔集電電極２表面に正孔輸送層３を設けて、正孔の収集効率を向上させてなる。
具体的には、ＰＥＤＯＴ：ＰＳＳ（ポリエチレンジオキシチオフェン：ポリスチレンスルホン酸）のような導電性高分子を塗布したり、酸化バナジウム、酸化ニッケル、フッ化リチウム等の正孔輸送性を有する無機化合物をゾルゲル法やスパッタリングで形成する。
本発明では、正孔輸送層３は導電性高分子を含有することが好ましい。
【００３６】
さらには本発明においては、前記一般式（１）または（２）で表される構成単位を含有する重合体を正孔輸送層３として形成しても構わない。
【００３７】
正孔輸送層３の膜厚に制限はないが、できるだけ全面を薄く覆うことが好ましく、１〜５０ｎｍの範囲が好ましい。
【００３８】
＜光電変換層４＞
本発明では、光電変換層は、ｐ型有機半導体材料とｎ型半導体材料とを含有し、前記一般式（１）または（２）で表される構成単位を含有する重合体をｐ型有機半導体材料として使用することが好ましい。
他のｐ型有機半導体としては、ポリチオフェン化合物、ポリフェニレンビニレン化合物、ポリフルオレン化合物、ポリフェニレン化合物等の高分子材料、及び、各種ポルフィリンやフタロシアニン等の低分子材料が挙げられる。
【００３９】
本発明で用いる重合体は、容易に凝集構造が得られ、剛直であるがゆえに、耐熱性に優れるという特徴を有する。さらにＨＯＭＯ準位が深く、空気安定性に優れると同時に、材料起因である開放端電圧向上が見込まれる。
【００４０】
加えて、このような剛直なポリマーに対して、アルキル基に代表されるような溶解性基を立体規則的に導入することで、一般的な有機溶媒に対する溶解性を確保しつつ、結晶性／液晶性／配向性といった規則的な集合状態を有する有機半導体膜を、より有利に形成できる。このような規則性の高い状態では、高い電荷輸送が期待できる。規則性がある状態とは、本発明で用いる重合体のように対称性の優れた構成単位（繰り返し単位）を有している状態のことを指す。重合体になった場合、同一の対称性構造が一定周期で繰り返される状態のことを指す。このような、対称性が優れた繰り返し単位を本発明で用いる重合体に導入することで、重合体の共役平面構造を保ったまま、立体規則性を有する結晶／液晶／配向状態を形成することができ、高い電荷輸送が期待できると考えられる。
【００４１】
ｎ型の有機半導体としては、フラーレン、及び、フラーレン誘導体が挙げられ、これらの中でもフラーレン誘導体が好ましいものとして挙げられる。
また、ｎ型の半導体としては有機半導体だけではなく、酸化亜鉛や酸化チタンの無機化合物粒子を用いてもよい。
【００４２】
これらｐ型及びｎ型半導体を、順次、形成して平面的な接合界面を形成させても良いが、接合界面面積を大きくするため、これらを三次元的に混合させたバルクへテロ接合を形成させることが特に好ましい。
【００４３】
バルクヘテロ接合を形成するためには、溶解性の高い材料の場合には溶剤に溶かし、ｐ型及びｎ型半導体材料が分子状で混合された溶液を作製し、塗布後に乾燥させて溶剤を除去して形成することが可能である。さらに加熱処理をして、各々の半導体の凝集状態を最適化することもできる。
溶解性が乏しい材料を用いる場合にも、本発明で用いる重合体が溶解した溶媒に分散させた溶液を作製し、塗布により混合層を形成することができる。この場合にもさらに加熱処理をして、各々の半導体の凝集状態を最適化することもできる。
【００４４】
この光電変換層４上に、電子集電電極を、蒸着により形成、あるいは導電性ペースト材料の塗布等により形成して、光電変換素子とする。光電変換層と電子集電電極との間には、電子輸送層を設けてもよい。
【００４５】
光電変換層４は、１００ｎｍ以上であることが好ましく、５００ｎｍ以下であることがより好ましい。１００ｎｍ未満であると光電変換層による光吸収が少なくキャリア発生が不充分となるために好ましくなく、５００ｎｍ以上では光吸収により発生したキャリアの輸送効率が一段と低下するために好ましくない。
【実施例】
【００４６】
以下に比較例及び実施例を示すが、本発明はこれに何ら限定されるものではない。
【００４７】
＜比較例１＞
超音波洗浄、及びＵＶオゾン洗浄を施したパターニングＩＴＯ付ガラス基板上に、ＩＰＡで希釈したＰＥＤＯＴ：ＰＳＳ（ポリエチレンジオキシチオフェン：ポリスチレンスルホン酸）溶液をスピンコートで塗布し、１３０℃で１０分乾燥した。
【００４８】
次いで、クロロベンゼン中に、Ｐ３ＨＴ（ポリ−３−ヘキシルチオフェン）とＰＣＢＭ（フェニルＣ６１酪酸メチルエステル）を重量比６：４で溶解させ、酸素１ｐｐｍ以下、水分１ｐｐｍ以下のグローブボックス中において、一晩以上攪拌した。この溶液を、グローブボックス中で、上記ＰＥＤＯＴ：ＰＳＳ膜上にスピンコート成膜し、１００℃で５分間乾燥させることで光電変換層を形成した。膜厚は１００ｎｍとした。
【００４９】
続いて真空蒸着により、１×１０−６Ｔｏｒｒ下でＡｌ電極を８０ｎｍ成膜し、１５０℃で１０分アニールを施し、光電変換素子を得た。
【００５０】
この光電変換素子の疑似太陽光照射下（ＡＭ１．５、１００ｍＷ／ｃｍ２）における太陽電池特性は、開放端電圧＝５６０ｍＶ、短絡電流密度６．９６ｍＡ／ｃｍ２、曲線因子＝０．６０であった。
【００５１】
＜実施例１＞
超音波洗浄、及びＵＶオゾン洗浄を施したパターニングＩＴＯ付ガラス基板上に、ＩＰＡで希釈したＰＥＤＯＴ：ＰＳＳ溶液をスピンコートで塗布し、１３０℃で１０分乾燥した。
【００５２】
次いで、クロロベンゼン中に、下記構造式（３）で表される構成単位を含有する重合体とＰＣＢＭを重量比６：４で溶解させ、酸素１ｐｐｍ以下、水分１ｐｐｍ以下のグローブボックス中において、９０℃で一晩以上加熱攪拌した。この溶液を、グローブボックス中で、９０℃で加熱された上記ＰＥＤＯＴ：ＰＳＳ膜上にスピンコート成膜し、１００℃で５分間乾燥させることで光電変換層を形成した。膜厚は１００ｎｍとした。
【００５３】
続いて真空蒸着により、１×１０−６Ｔｏｒｒ下でＡｌ電極を８０ｎｍ成膜し、光電変換素子を得た。
【００５４】
この光電変換素子の疑似太陽光照射下（ＡＭ１．５、１００ｍＷ／ｃｍ２）における太陽電池特性は、開放端電圧＝６３０ｍＶ、短絡電流密度４．０７ｍＡ／ｃｍ２、曲線因子＝０．４９であり、良好な開放端電圧を得ることが出来た。
【００５５】
【化５】
2013012660.tif 000007
【００５６】
＜実施例２＞
前記構造式（３）で表される構成単位を含有する重合体とＰＣＢＭを重量比４：６で混合させた以外は、実施例１と同様に光電変換素子を作製した。
この光電変換素子の疑似太陽光照射下（ＡＭ１．５、１００ｍＷ／ｃｍ２）における太陽電池特性は、開放端電圧＝７００ｍＶ、短絡電流密度６．４９ｍＡ／ｃｍ２、曲線因子＝０．４９であり、良好な開放端電圧及び短絡電流密度を得ることが出来た。
【００５７】
＜実施例３＞
前記構造式（３）で表される構成単位を含有する重合体とＰＣＢＭを重量比３：７で混合させた以外は、実施例１と同様に光電変換素子を作製した。
この光電変換素子の疑似太陽光照射下（ＡＭ１．５、１００ｍＷ／ｃｍ２）における太陽電池特性は、開放端電圧＝７００ｍＶ、短絡電流密度５．９０ｍＡ／ｃｍ２、曲線因子＝０．４６であり、良好な開放端電圧及び短絡電流密度を得ることが出来た。
【００５８】
＜実施例４＞
光電変換層膜厚を６０ｎｍとした以外は、実施例２と同様に光電変換素子を作製した。
この光電変換素子の疑似太陽光照射下（ＡＭ１．５、１００ｍＷ／ｃｍ２）における太陽電池特性は、開放端電圧＝６１０ｍＶ、短絡電流密度３．５０ｍＡ／ｃｍ２、曲線因子＝０．５３であり、光電変換層膜厚が１００ｎｍより薄くなることで電池特性は低下することが確認された。
【００５９】
＜実施例５＞
光電変換層膜厚を１４０ｎｍとした以外は、実施例２と同様に光電変換素子を作製した。
この光電変換素子の疑似太陽光照射下（ＡＭ１．５、１００ｍＷ／ｃｍ２）における太陽電池特性は、開放端電圧＝７００ｍＶ、短絡電流密度６．４２ｍＡ／ｃｍ２、曲線因子＝０．４７であり、光電変換層膜厚が１００ｎｍと同程度の電池特性を示すことが確認された。
【００６０】
＜実施例６＞
前記構造式（３）で表される構成単位を含有する重合体とＰＣＢＭをジクロロベンゼンで溶解させた以外は、実施例２と同様に光電変換素子を作製した。
この光電変換素子の疑似太陽光照射下（ＡＭ１．５、１００ｍＷ／ｃｍ２）における太陽電池特性は、開放端電圧＝７００ｍＶ、短絡電流密度８．６９ｍＡ／ｃｍ２、曲線因子＝０．５４であり、より低揮発性溶媒により良好な光電変換層、界面が形成でき、電池特性が向上することが確認された。
【００６１】
＜参考例１＞
光電変換層形成の際、加熱なしのＰＥＤＯＴ：ＰＳＳ膜上にスピンコート成膜した以外は、実施例２と同様に光電変換素子を作製した。
この光電変換素子の疑似太陽光照射下（ＡＭ１．５、１００ｍＷ／ｃｍ２）における太陽電池特性は、開放端電圧＝３７０ｍＶ、短絡電流密度０．４８ｍＡ／ｃｍ２、曲線因子＝０．３７であり、加熱されていない膜上では良好な光電変換層が形成できないことが確認された。
【符号の説明】
【００６２】
１  基板
２  正孔集電電極
３  正孔輸送層
４  光電変換層
５  電子集電電極
【先行技術文献】
【特許文献】
【００６３】
【特許文献１】特開２００９−１９７２１８号公報
【非特許文献】
【００６４】
【非特許文献１】Adv. Mater. 2006, 18, 572-576
【図１】
2013012660.tif 000011
【図２】
2013012660.tif 000012